(57)【特許請求の範囲】
【請求項１】
式ＩＩ
【化１】
0006261576.tif 000011
の１，４−ブタンジオール（ＢＤＯ）をアンモニアと、水素および担持された金属含有触媒の存在下に反応させることによって、式Ｉ
【化２】
0006261576.tif 000012
のピロリジンを製造する方法において、
前記触媒の触媒活性物質が水素での前記触媒の還元前に、アルミニウム、銅、ニッケルおよびコバルトの酸素含有化合物およびＳｎＯとして計算して、０．２〜５．０質量％の範囲内の錫の酸素含有化合物を含有し、前記反応を、液相中で１６０〜２２０バールの範囲内の絶対圧力で１６０〜２３０℃の範囲内の温度で、使用されるＢＤＯに対して５〜５０のモル比率のアンモニアを使用して、使用されるＢＤＯの量に対して、水素１．０〜４．５質量％の存在下で実施することを特徴とする、前記方法。
【請求項２】
前記触媒の触媒活性物質は、水素での前記触媒の還元前に、錫の酸素含有化合物を、ＳｎＯとして計算して０．４〜４．０質量％の範囲内で含有することを特徴とする、請求項１記載の方法。
【請求項３】
前記触媒の触媒活性物質は、水素での前記触媒の還元前に、錫の酸素含有化合物を、ＳｎＯとして計算して０．６〜３．０質量％の範囲内で含有することを特徴とする、請求項１記載の方法。
【請求項４】
前記触媒の触媒活性物質は、水素での前記触媒の還元前に、コバルトの酸素含有化合物を、ＣｏＯとして計算して５．０〜３５質量％の範囲内で含有することを特徴とする、請求項１から３までのいずれか１項に記載の方法。
【請求項５】
前記触媒の触媒活性物質は、水素での前記触媒の還元前に、コバルトの酸素含有化合物を、ＣｏＯとして計算して１０〜３０質量％の範囲内で含有することを特徴とする、請求項１から３までのいずれか１項に記載の方法。
【請求項６】
前記触媒の触媒活性物質は、水素での前記触媒の還元前に、
アルミニウムの酸素含有化合物をＡｌ2Ｏ3として計算して１５〜８０質量％の範囲内で含有し、
銅の酸素含有化合物をＣｕＯとして計算して１．０〜２０質量％の範囲内で含有し、および
ニッケルの酸素含有化合物をＮｉＯとして計算して５．０〜３５質量％の範囲内で含有することを特徴とする、請求項１から５までのいずれか１項に記載の方法。
【請求項７】
前記触媒の触媒活性物質は、水素での前記触媒の還元前に、
アルミニウムの酸素含有化合物をＡｌ2Ｏ3として計算して３０〜７０質量％の範囲内で含有し、
銅の酸素含有化合物をＣｕＯとして計算して２．０〜１８質量％の範囲内で含有し、および
ニッケルの酸素含有化合物をＮｉＯとして計算して１０〜３０質量％の範囲内で含有することを特徴とする、請求項１から５までのいずれか１項に記載の方法。
【請求項８】
前記触媒において、ニッケル対銅のモル比率は、１を上回ることを特徴とする、請求項１から７までのいずれか１項に記載の方法。
【請求項９】
前記触媒の触媒活性物質は、レニウムおよび／またはルテニウムを含有しないことを特徴とする、請求項１から８までのいずれか１項に記載の方法。
【請求項１０】
前記触媒の触媒活性物質は、鉄および／または亜鉛を含有しないことを特徴とする、請求項１から９までのいずれか１項に記載の方法。
【請求項１１】
前記触媒の触媒活性物質は、ケイ素および／またはジルコニウムおよび／またはチタンの酸素含有化合物を含有しないことを特徴とする、請求項１から１０までのいずれか１項に記載の方法。
【請求項１２】
前記触媒のＢＥＴ表面積（ＩＳＯ  ９２７７：１９９５）は、３０〜２５０ｍ2／ｇの範囲内にあることを特徴とする、請求項１から１１までのいずれか１項に記載の方法。
【請求項１３】
前記反応を１６５〜２２０℃の範囲内の温度で実施することを特徴とする、請求項１から１２までのいずれか１項に記載の方法。
【請求項１４】
前記反応を１７０〜２１０バールの範囲内の絶対圧力で実施することを特徴とする、請求項１から１３までのいずれか１項に記載の方法。
【請求項１５】
前記アンモニアを、使用されるＢＤＯに対して、１１〜４５倍のモル量で使用することを特徴とする、請求項１から１４までのいずれか１項に記載の方法。
【請求項１６】
前記反応を、使用されるＢＤＯの量に対して、水素１．２〜４．５質量％の存在下で実施することを特徴とする、請求項１から１５までのいずれか１項に記載の方法。
【請求項１７】
前記触媒は、固定床として反応器中に配置されていることを特徴とする、請求項１から１６までのいずれか１項に記載の方法。
【請求項１８】
前記反応をダウンフロー方式で行なうことを特徴とする、請求項１から１７までのいずれか１項に記載の方法。
【請求項１９】
前記方法を連続的に実施することを特徴とする、請求項１から１８までのいずれか１項に記載の方法。
【請求項２０】
前記反応を管形反応器中で行なうことを特徴とする、請求項１９記載の方法。
【請求項２１】
前記反応を循環ガス運転形式で行なうことを特徴とする、請求項１９または２０記載の方法。
【請求項２２】
ＢＤＯを溶剤なしに使用することを特徴とする、請求項１から２１までのいずれか１項に記載の方法。
【請求項２３】
前記アンモニアを水溶液として使用することを特徴とする、請求項１から２２までのいずれか１項に記載の方法。
【請求項２４】
前記反応を、ＢＤＯ０．１〜０．７ｋｇ／（ｌ  触媒×ｈ）の範囲内の触媒負荷量で実施することを特徴とする、請求項１から２３までのいずれか１項に記載の方法。
【請求項２５】
前記反応の反応生成物は、次の工程：
（ｉ）最初に未反応のアンモニアを蒸留により塔頂部を介して分離し、
（ｉｉ）前記方法による生成物であるピロリジン（Ｉ）を水および該方法による生成物（Ｉ）の沸点よりも低い沸点を有する、任意に存在する副生成物とともに、蒸留により塔頂部を介して分離し、その際に、該方法による生成物（Ｉ）の沸点よりも高い沸点を有する、任意に存在する副生成物および任意に存在する未反応のＢＤＯ（ＩＩ）は、塔底部に残留し、
（ｉｉｉ）ピロリジン（Ｉ）を抽出塔内で脱水し、
（ｉｖ）生じる粗製ピロリジンから、残留する水量を、共沸蒸留によってピロリジンと一緒に塔頂部を介して分離し、
（ｖ）生じるピロリジンを蒸留によって塔頂部を介してさらに精製することによって後処理されることを特徴とする、請求項１から２４までのいずれか１項に記載の方法。
【請求項２６】
蒸留によって、
（ｖｉ）工程ｉｉの塔底部から、任意に存在する未反応のＢＤＯ（ＩＩ）および／または式ＩＩＩ
【化３】
0006261576.tif 000013
を有する副生成物としての任意に存在する４−アミノ−１−ブタノールおよび／または式ＩＶ
【化４】
0006261576.tif 000014
を有する副生成物としての任意に存在する１，４−ジアミノ−ブタンが塔頂部を介して分離され、それらは前記反応に返送されることを特徴とする、請求項２５記載の方法。
【請求項２７】
９０〜９９．９質量％の純度を有する、工程ｉにおいて分離されたアンモニアは、前記反応に返送されることを特徴とする、請求項２５または２６記載の方法。
【請求項２８】
工程ｉｖにおいて分離された水−ピロリジン共沸混合物は、抽出塔（工程ｉｉｉ）内に返送されることを特徴とする、請求項２５から２７までのいずれか１項に記載の方法。
【発明の詳細な説明】
【技術分野】
【０００１】
本発明は、式ＩＩ
【化１】
0006261576.tif 000002
の１，４−ブタンジオール（ＢＤＯ）をアンモニアと、水素および担持された金属含有触媒の存在下に反応させることによって、式Ｉ
【化２】
0006261576.tif 000003
のピロリジンを製造する方法に関する。
【０００２】
ピロリジンは、とりわけ、燃料添加剤（米国特許第３２７５５５４号明細書Ａ、ドイツ連邦共和国特許出願公開第２１２５０３９号明細書Ａおよびドイツ連邦共和国特許出願公開第３６１１２３０号明細書Ａ）、界面活性剤、医薬品および植物保護剤、エポキシ樹脂用硬化剤、ポリウレタン用触媒を製造する際の中間生成物および／または試薬として使用され、および
第四級アンモニウム化合物、可塑剤、腐食防止剤、合成樹脂、イオン交換体、繊維用助剤、染料、加硫促進剤および乳化剤を製造する際の中間生成物および／または試薬として使用される。
【０００３】
ＷＯ  ０３／０５１５０８Ａ１（Ｈｕｎｔｓｍａｎ  Ｐｅｔｒｏｃｈｅｍｉｃａｌ  Ｃｏｒｐ．）は、さらなる態様において、ＺｒではなくてＣｒを含む、特殊なＣｕ／Ｎｉ／Ｚｒ／Ｓｎ含有触媒を使用してアルコールをアミノ化する方法に関する（第４頁、第１０〜１６行参照）。このＷＯ出願において記載された触媒は、酸化アルミニウムおよびコバルトを含まない。
【０００４】
ＷＯ  ２００８／００６７５０Ａ１（ＢＡＳＦ  ＡＧ）は、特定の、Ｐｂ、Ｂｉ、Ｓｎ、Ｓｂおよび／またはＩｎドープされた、二酸化ジルコニウム含有触媒、銅含有触媒、ニッケル含有触媒およびコバルト含有触媒ならびに第一級アルコールまたは第二級アルコール、アルデヒドおよび／またはケトンを水素およびアンモニア、第一級アミンまたは第二級アミンと反応させることにより、アミンを製造する方法における前記触媒の使用に関する。酸化アルミニウム担体は、教示されていない。
【０００５】
ＷＯ  ２００９／０８０５０７Ａ１（ＢＡＳＦ  ＳＥ）は、特定の、ＳｎおよびＣｏドープされた、二酸化ジルコニウム含有触媒、銅含有触媒およびニッケル含有触媒ならびに第一級アルコールまたは第二級アルコール、アルデヒドおよび／またはケトンを水素およびアンモニア、第一級アミンまたは第二級アミンと反応させることにより、アミンを製造する方法における前記触媒の使用に関する。酸化アルミニウム担体は、教示されていない。
【０００６】
ＷＯ  ２００９／０８０５０６Ａ１（ＢＡＳＦ  ＳＥ）には、特定の、Ｐｂ、Ｂｉ、Ｓｎ、Ｍｏ、Ｓｂおよび／またはＰドープされた、二酸化ジルコニウム含有触媒、ニッケル含有触媒および鉄含有触媒ならびに第一級アルコールまたは第二級アルコール、アルデヒドおよび／またはケトンを水素およびアンモニア、第一級アミンまたは第二級アミンと反応させることにより、アミンを製造する方法における前記触媒の使用が記載されている。酸化アルミニウム担体は、教示されていない。有利に、前記触媒は、ＣｕおよびＣｏを含まない。
【０００７】
ＷＯ  ２００９／０８０５０８Ａ１（ＢＡＳＦ  ＳＥ）には、特定の、Ｐｂ、Ｂｉ、Ｓｎおよび／またはＳｂドープされた、二酸化ジルコニウム含有触媒、銅含有触媒、ニッケル含有触媒、コバルト含有触媒および鉄含有触媒ならびに第一級アルコールまたは第二級アルコール、アルデヒドおよび／またはケトンを水素およびアンモニア、第一級アミンまたは第二級アミンと反応させることにより、アミンを製造する方法における前記触媒の使用が教示されている。酸化アルミニウム担体は、教示されていない。
【０００８】
ＷＯ  ２０１１／０６７１９９Ａ１（ＢＡＳＦ  ＳＥ）は、特定の、酸化アルミニウム含有触媒、銅含有触媒、ニッケル含有触媒、コバルト含有触媒および錫含有触媒ならびに第一級アルコールまたは第二級アルコール、アルデヒドおよび／またはケトンからアミンを製造する方法における前記触媒の使用に関する。１，４−ジオールからピロリジンを製造することは、第２２頁、第１３〜１５行、および第２４頁、第３９〜４２行に、一般的に述べられている。
【０００９】
ＷＯ  ２０１１／１５７７１０Ａ１（ＢＡＳＦ  ＳＥ）には、特定の環式第三級メチルアミンの製造が記載されており、この場合には、１，４−アミノブタノール、１，５−アミノペンタノール、アミノジグリコール（ＡＤＧ）またはアミノエチルエタノールアミンの群からのアミノアルコールがメタノールと高められた温度で銅含有不均一系触媒の存在下に液相中で反応される。
【００１０】
ＷＯ  ２０１２／０４９１０１Ａ１（ＢＡＳＦ  ＳＥ）は、１，４−アミノブタノール、１，５−アミノペンタノール、アミノジグリコール（ＡＤＧ）またはアミノエチルエタノールアミンの群からのアミノアルコールを特定の第一級アルコールまたは第二級アルコールと高められた温度で銅含有不均一系触媒の存在下に液相中で反応させることにより、特定の環式第三級アミンを製造する方法に関する。
【００１１】
ドイツ連邦共和国特許出願公開第１９８５９７７６号明細書Ａ１（ＢＡＳＦ  ＡＧ）は、チタンと銅との酸素含有化合物および金属銅を含む触媒成形体を使用する、特定のアミノ化法に関する。
【００１２】
本発明は、式Ｉのピロリジンを製造する従来の方法の経済性を改善し、かつ技術水準の１つの欠点または複数の欠点を除去するという課題に基づくものであった。技術的に簡単に製造することができ、かつ高い変換率、高い収率、空時収量（ＲＺＡ）、選択性と同時に触媒成形体の高い機械的安定性および僅かな「制御不能の危険性」をもって、前記方法の実施を可能にする条件を見出すべきであった。
【００１３】
［空時収量は、’生成物量／（触媒容積×時間）’（ｋｇ／（ｌ触媒×ｈ））および／または’生成物量／（反応器容積×時間）’（ｋｇ／（ｌ反応器×ｈ））において定められる］。
【００１４】
それに応じて、式ＩＩ
【化３】
0006261576.tif 000004
の１，４−ブタンジオール（ＢＤＯ）をアンモニアと水素および担持された金属含有触媒の存在下で反応させることにより、式Ｉ
【化４】
0006261576.tif 000005
のピロリジンを製造する方法であって、
前記触媒の触媒活性物質が水素での前記触媒の還元前に、アルミニウム、銅、ニッケルおよびコバルトの酸素含有化合物およびＳｎＯとして計算して、０．２〜５．０質量％の範囲内の錫の酸素含有化合物を含有し、前記反応を、液相中で１６０〜２２０バールの範囲内の絶対圧力で１６０〜２３０℃の範囲内の温度で、使用されるＢＤＯに対して５〜５０のモル比率のアンモニアを使用して、使用されるＢＤＯの量に対して、水素１．０〜４．５質量％の存在下で実施することを特徴とする、前記方法が見い出された。
【００１５】
殊に、触媒の触媒活性物質を水素での前記触媒の還元前に、
アルミニウムの酸素含有化合物をＡｌ2Ｏ3として計算して１５〜８０質量％の範囲内で、
銅の酸素含有化合物をＣｕＯとして計算して１〜２０質量％の範囲内で、
ニッケルの酸素含有化合物をＮｉＯとして計算して５〜３５質量％の範囲内で、
コバルトの酸素含有化合物をＣｏＯとして計算して５〜３５質量％の範囲内で、および
錫の酸素含有化合物をＳｎＯとして計算して０．２〜５．０質量％の範囲内で含有する触媒は、上記のアミノ化法において使用される。
【００１６】
前記方法は、連続的または非連続的に実施されうる。連続的な運転形式が好ましい。
【００１７】
循環ガス運転形式において、出発物質（ＢＤＯ、アンモニア）は、循環ガス流中で蒸発され、かつガス状で反応器に供給される。反応体（ＢＤＯ、アンモニア）は、水溶液としても蒸発され、かつ循環ガスを用いて触媒床上に導かれうる。
【００１８】
好ましい反応器は、管形反応器である。循環ガス流を用いる適当な反応器の例は、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，５ｔｈ．Ｅｄ．，Ｖｏｌ．Ｂ４，第１９９〜２３８頁、“Ｆｉｘｅｄ−Ｂｅｄ  Ｒｅａｃｔｏｒｓ”中に見出せる。
【００１９】
それとは別に、前記反応は、好ましくは、管束反応器中またはモノストランド装置中で行なわれる。モノストランド装置の場合、前記反応が行なわれる管形反応器は、複数（例えば、２個または３個）の個々の管形反応器を直列につなぐことから構成されうる。ここで、任意に好ましくは、供給原料（ＢＤＯおよび／またはアンモニアおよび／またはＨ2を含む）および／または循環ガスおよび／または後接続された反応器からの反応器排出物の中間供給が可能である。前記循環ガスは、Ｈ2を有利に少なくとも１０体積％、特に５０〜１００体積％、殊に８０〜１００体積％含有する。
【００２０】
前記循環ガス量は、８０体積％のＨ2含量の場合に、有利に、１０〜４５０Ｎｍ3／［触媒ｍ3（嵩容積）×ｈ］の範囲内、殊に１５〜４５０Ｎｍ3／［触媒ｍ3（嵩容積）×ｈ］の範囲内、さらにとくに２０〜４００Ｎｍ3／［触媒ｍ3（嵩容積）×ｈ］の範囲内、とりわけ２５〜４００Ｎｍ3／［触媒ｍ3（嵩容積）×ｈ］の範囲内、例えば３５〜３６０Ｎｍ3／［触媒ｍ3（嵩容積）×ｈ］の範囲内にある。別のＨ2含量の場合、上記の循環ガス量は、Ｈ2量（Ｎｍ3／［触媒ｍ3（嵩容積）×ｈ］で）を一定に保持するために、計算により相応して変化する。
［Ｎｍ3＝標準立方メートル＝標準条件（２０℃、１バール  絶対圧力）で計算された容積］。（常圧＝１バール  絶対圧力）。
【００２１】
本発明による方法において、触媒は、有利に、触媒活性物質だけおよび任意に、触媒が成形体として使用される場合に成形助剤（例えば、黒鉛またはステアリン酸）からなる、すなわちさらなる触媒活性随伴物質を含まない触媒の形で使用される。
【００２２】
これに関連して、酸化物担持材料酸化アルミニウム（Ａｌ2Ｏ3）は、触媒活性物質に属するものと見なされる。
【００２３】
前記触媒は、粉末に微粉砕される触媒活性物質が反応容器中に導入されるかまたは、触媒活性物質が微粉砕、成形助剤との混合、成形および触媒成形体として、例えばタブレット、球体、リング、押出品（例えば、ストランド）としての温度処理の後に、前記反応器中に配置される状態で使用される。
【００２４】
前記触媒の成分の濃度の記載（質量％で）は、そのつど、別記しない場合には、完成された触媒の最後の熱処理後および完成された触媒の、水素での還元前に、完成された触媒の触媒活性物質に対するものである。
【００２５】
前記触媒の最後の熱処理後および水素での前記触媒の還元前の前記触媒の触媒活性物質は、触媒活性成分の質量と上記触媒担持材料の質量との総和として規定されかつ本質的に次の成分：
酸化アルミニウム（Ａｌ2Ｏ3）、銅、ニッケルおよびコバルトの酸素含有化合物ならびに錫の酸素含有化合物
を含有する。
【００２６】
触媒活性物質の上記成分の総和は、通常、７０〜１００質量％、有利に８０〜１００質量％、特に有利に９０〜１００質量％、特に９５質量％を上回り、殊に９８質量％を上回り、とりわけ９９質量％を上回り、とりわけ有利に１００質量％である。
【００２７】
さらに、本発明による触媒および本発明による方法において使用される触媒の触媒活性物質は、周期律表の第ＩＡ〜ＶＩＡ族および第ＩＢ〜ＶＩＩＢ族および第ＶＩＩＩ族から選択された、１つ以上の元素（酸化数０）またはこれらの無機化合物もしくは有機化合物を含むことができる。
【００２８】
当該元素またはその化合物の例は、次のとおりである：
遷移金属、例えばＭｎまたはＭｎＯ2、Ｗまたは酸化タングステン、Ｔａまたは酸化タンタル、Ｎｂまたは酸化ニオブもしくはニオブオキサレート、Ｖまたは酸化バナジウムもしくはバナジルピロホスフェート、ランタニド、例えばＣｅまたはＣｅＯ2、またはＰｒまたはＰｒ2Ｏ3、アルカリ土類金属酸化物、例えばＳｒＯ、アルカリ土類金属炭酸塩、例えばＭｇＣＯ3、ＣａＣＯ3およびＢａＣＯ3、酸化ホウ素（Ｂ2Ｏ3）。
【００２９】
好ましくは、本発明による触媒および本発明による方法において使用される触媒の触媒活性物質は、そのつど、金属（酸化数＝０）の形でもイオン（酸化数０ではない）の形、殊に酸化された形でも、レニウム、ルテニウム、鉄および／または亜鉛を含有しない。
【００３０】
好ましくは、本発明による触媒および本発明による方法において使用される触媒の触媒活性物質は、そのつど、金属（酸化数＝０）の形でもイオン（酸化数０ではない）の形、殊に酸化された形でも、銀および／またはモリブデンを含有しない。
【００３１】
特に好ましい実施態様において、本発明による触媒および本発明による方法において使用される触媒の触媒活性物質は、元素状（酸化数＝０）の形でもイオン（酸化数０ではない）の形でも、さらなる触媒活性成分を含有しない。
【００３２】
特に好ましい実施態様において、触媒活性物質は、さらなる金属または金属化合物でドープされていない。しかし、好ましくは、Ｃｕ、Ｃｏ、Ｎｉ、Ｓｎに由来する、通常の随伴痕跡元素は、金属の取得から除外されている。
【００３３】
好ましくは、前記触媒の触媒活性物質は、ケイ素および／またはジルコニウムの酸素含有化合物を含有しない。好ましくは、前記触媒の触媒活性物質は、チタンおよび／またはクロムの酸素含有化合物を含有しない。
【００３４】
前記触媒の触媒活性物質は、水素での前記触媒の還元前に、錫の酸素含有化合物を、ＳｎＯとして計算して、０．２〜５．０質量％の範囲内で、特に０．４〜４．０質量％の範囲内で、さらに特に０．６〜３．０質量％の範囲内で、さらに特に有利に０．７〜２．５質量％の範囲内で含有する。
【００３５】
前記触媒の触媒活性物質は、水素での前記触媒の還元前に、コバルトの酸素含有化合物を、ＣｏＯとして計算して、有利に５．０〜３５質量％の範囲内で、特に１０〜３０質量％の範囲内で、さらに特に１２〜２８質量％の範囲内で、さらに特に有利に１５〜２５質量％の範囲内で含有する。
【００３６】
さらに、前記触媒の触媒活性物質は、水素での前記触媒の還元前に、有利に、
アルミニウムの酸素含有化合物を、そのつどＡｌ2Ｏ3として計算して、１５〜８０質量％の範囲内で、特に３０〜７０質量％の範囲内で、さらに特に３５〜６５質量％の範囲内で含有し、
銅の酸素含有化合物を、そのつどＣｕＯとして計算して、１〜２０質量％の範囲内で、特に２〜１８質量％の範囲内で、さらに特に５〜１５質量％の範囲内で含有し、および
ニッケルの酸素含有化合物を、そのつどＮｉＯとして計算して、５〜３５質量％の範囲内で、特に１０〜３０質量％の範囲内で、さらに特に１２〜２８質量％の範囲内で、殊に有利に１５〜２５質量％の範囲内で含有する。
【００３７】
ニッケル対銅のモル比率は、有利に１を上回り、特に有利に１．２を上回り、さらに特に有利に１．８〜８．５の範囲内である。
【００３８】
本発明による触媒および本発明による方法において使用される触媒のＢＥＴ表面積（ＩＳＯ  ９２７７：１９９５）は、有利に３０〜２５０ｍ2／ｇの範囲内に、特に９０〜２００ｍ2／ｇの範囲内に、さらに有利に１３０〜１９０ｍ2／ｇの範囲内にある（そのつど、水素での還元前）。前記範囲は、殊に、４００〜６００℃、特に４２０〜５５０℃の範囲内の、触媒製造の際のか焼温度（下記、参照）によって達成される。
【００３９】
本発明による方法において使用される触媒の製造のために、さまざまな方法が考えられうる。前記触媒は、例えば、前記成分の水酸化物、炭酸塩、酸化物および／または別の塩の粉末状混合物を水で解膠し、こうして得られた素材を続いて押出かつ温度処理（熱処理）することによって、得られる。
【００４０】
好ましくは、本発明による触媒を製造するために、沈殿法が使用される。すなわち、前記触媒は、例えば、前記元素の１つからのニッケル成分、コバルト成分、銅成分およびＳｎ成分を含有する塩水溶液を、塩基を用いて難溶性の酸素含有アルミニウム化合物の懸濁液の存在下に一緒にして沈殿させ、得られた沈殿物を引き続き洗浄、乾燥およびか焼することによって得ることができる。難溶性の酸素含有アルミニウム化合物として、例えば、酸化アルミニウム、酸化アルミニウム三水和物、リン酸アルミニウム、ホウ酸アルミニウムおよびケイ酸アルミニウムが使用されてよい。難溶性アルミニウム化合物の懸濁液は、前記化合物の微粒状粉末を水中に強力な撹拌下に懸濁させることによって製造されうる。好ましくは、前記懸濁液は、難溶性のアルミニウム化合物をアルミニウム塩水溶液から塩基を用いて沈殿させることによって得られる。
【００４１】
好ましくは、本発明による触媒は、当該触媒の全ての成分を一緒にして沈殿させること（共沈）により製造される。そのために、好ましくは、触媒成分を含有する塩水溶液に、熱時に攪拌しながら、沈殿が完結するまで、水性塩基、例えば炭酸ナトリウム、水酸化ナトリウム、炭酸カリウムまたは水酸化カリウムが添加される。アルカリ金属を含まない塩基、例えばアンモニア、炭酸アンモニウム、炭酸水素アンモニウム、カルバミン酸アンモニウム、シュウ酸アンモニウム、マロン酸アンモニウム、ウロトロピン、尿素等を用いて作業されてもよい。使用される塩の種類は、一般に重要ではない：前記手段の場合には、主に、前記塩の水溶性が重要であるので、１つの判断基準は、前記の比較的濃厚に濃縮された塩溶液の製造に必要とされる、前記塩の水溶性が良好であることである。個々の成分の塩を選択する場合には、前記塩が望ましくない沈殿を引き起こすかまたは前記塩が錯体形成によって沈殿を困難にするかまたは妨害することにより、勿論、支障をまねかない当該アニオンを有する塩だけが選択されるであろうことは、当然のことと見なされる。
【００４２】
この沈殿反応で得られる沈殿物は、一般に、化学的に単一ではなくかつとりわけ、使用される金属の酸化物とオキシドハイドレート（Ｏｘｉｄｈｙｄｒａｔｅ）と水酸化物と炭酸塩と不溶性塩と塩基性塩との混合物からなる。前記の沈殿物のろ過性については、この沈殿物をエージングすれば、すなわち、この沈殿物を沈殿後になお数時間、任意に熱の中で、または空気の導通下に放置すれば、好ましいことが証明されうる。
【００４３】
前記の沈殿法により得られる沈殿物は、いつものように、本発明による触媒に後加工される。最初に、沈殿物が洗浄される。洗浄工程の間に、および洗浄水の温度および量により、沈殿剤として任意に使用される（鉱物質）塩基によって供給されたアルカリ金属の含量は、影響を及ぼされうる。一般に、洗浄時間を延長するかまたは洗浄水の温度を高めることにより、アルカリ金属の含量は、低下される。洗浄後に、沈殿物は、一般に、８０〜２００℃、とりわけ１００〜１５０℃で乾燥され、その後にか焼される。このか焼は、一般に、３００〜８００℃、特に４００〜６００℃、殊に４２０〜５５０℃の温度で実施される。
【００４４】
本発明による触媒は、例えば粉末または成形体、例えばストランド、タブレット、球体またはリングの形で存在する酸化アルミニウム（Ａｌ2Ｏ3）を含浸することによって製造されてもよい。
【００４５】
酸化アルミニウムは、例えば非晶質の形、γ形、θ形および／またはδ形で、アルミニウムオキソヒドロキシド（ベーマイト）として、有利に非晶質の形で使用される。
【００４６】
成形体は、常法により製造されうる。
【００４７】
前記含浸は、同様に、通常の方法により、例えばＡ．Ｂ．Ｓｔｉｌｅｓ，Ｃａｔａｌｙｓｔ  Ｍａｎｕｆａｃｔｕｒｅ  −  Ｌａｂｏｒａｔｏｒｙ  ａｎｄ  Ｃｏｍｍｅｒｃｉａｌ  Ｐｒｅｐａｒａｔｉｏｎｓ，  Ｍａｒｃｅｌ  Ｄｅｋｋｅｒ，Ｎｅｗ  Ｙｏｒｋ（１９８３）の記載と同様に、そのつど相応する金属塩溶液を１つ以上の含浸工程において施与することにより行なわれ、その際に金属塩として、例えば相応する硝酸塩、酢酸塩または塩化物が使用される。これらの素材は、含浸に引き続いて乾燥されかつ任意にか焼される。
【００４８】
前記含浸は、いわゆる「初期湿り度（ｉｎｃｉｐｉｅｎｔ  ｗｅｔｎｅｓｓ）」法により行なうことができ、その際に、前記酸化アルミニウムは、その吸水能力に相応して最大で含浸溶液で飽和されるまで湿潤される。しかし、前記含浸は、上澄みの溶液中で行なわれてもよい。
【００４９】
多段階の含浸法の場合、個々の含浸工程の間で乾燥しかつ任意にか焼することは、好ましい。この多段階の含浸は、より多くの金属量を有する前記酸化アルミニウムが衝撃を受ける場合に、特に有利に使用することができる。
【００５０】
金属成分を酸化アルミニウム上に施与するために、前記含浸は、同時に全ての金属塩を用いて行なうことができるか、または個々の金属塩の任意の順序で順次に行なうことができる。
【００５１】
引続き、含浸によって製造された触媒は、乾燥され、かつ有利に、例えば既に上記されたか焼温度範囲内でか焼もされる。
【００５２】
か焼後に、前記触媒は、有利に状態調節され、この触媒は、微粉砕によって一定の粒径に調節されるか、または、この触媒は、当該触媒の微粉砕後に成形助剤、例えば黒鉛またはステアリン酸と混合され、成形機を用いてグリーン成形体、例えばタブレットにプレス成形されかつ温度処理される。その際に、温度処理温度は、有利にか焼の際の温度に相応する。
【００５３】
こうして製造された触媒は、触媒活性金属を当該触媒活性金属の酸素含有化合物の混合物の形で、すなわち、殊に酸化物および混合酸化物として含有する。
【００５４】
例えば、上記の記載と同様に製造された触媒は、当該触媒自体として貯蔵されかつ任意に処理される。前記触媒の触媒としての使用前に、当該触媒は、通常、前還元される。しかし、前記触媒は、前還元なしに使用されてもよく、その際に、前記触媒は、さらに水素添加によるアミノ化の条件下で反応器中に存在する水素によって還元される。
【００５５】
前還元のために、前記触媒は、最初に有利に１５０〜２００℃で、例えば１２〜２０時間の時間にわたって窒素水素雰囲気に晒され、かつ引き続きなお約２４時間、有利に２００〜４００℃で水素雰囲気中で処理される。この前還元の際に、触媒中に存在する酸素含有金属化合物の一部分は、相応する金属に還元され、その結果、この金属は、多種多様の酸素化合物と一緒に触媒の活性形で存在する。
【００５６】
本発明による方法は、有利に連続的に実施され、その際に前記触媒は、有利に固定床として反応器中に配置されている。その際に、上向きならびに下向きの、触媒固定床に近い流れが考えられうる。
【００５７】
前記アンモニアは、そのつど、使用されるＢＤＯに対して、５〜５０倍のモル量、有利に１１〜４５倍のモル量、さらに有利に１３〜４０倍のモル量、特に１５〜３８倍のモル量、殊に１７〜３６倍のモル量、２０倍以上のモル量ないし３６倍のモル量、例えば２２〜３５倍のモル量で使用される。
【００５８】
前記アンモニアは、水溶液として、特に３０〜１００質量％の水溶液、例えば５０〜９０質量％の水溶液として使用されうる。このアンモニアは、有利に、さらなる溶剤（加圧ガス、純度  特に９５〜１００質量％の）なしに使用される。
【００５９】
反応体ＢＤＯは、溶液として、例えば水溶液として、特に７５〜９５質量％の水溶液として使用されうるか、または溶剤なしに使用されうる。殊に、この反応体ＢＤＯは、溶剤なしに（有利に、純度９５〜１００質量％の、特に９８〜１００質量％の）使用される。
【００６０】
好ましくは、１〜４５０Ｎｍ3／（触媒ｍ3（嵩容積）×ｈ）、殊に２〜２００Ｎｍ3／（触媒ｍ3（嵩容積）×ｈ）の排ガス量が輸送される。
【００６１】
［Ｎｍ3＝標準条件（２０℃、１バール  絶対圧力）で計算された容積］。
触媒容積の記載は、常に、嵩容積に対するものである。
【００６２】
反応体ＢＤＯの第一級アルコール基のアミノ化は、液相中で実施される。液相中での固定床法が好ましい。
【００６３】
前記液相中での作業の場合、反応体（ＢＤＯ、アンモニア）は、水素を含めて、有利に同時に、液相中で１６．０〜２２．０ＭＰａ（１６０〜２２０バール）、有利に１７．０〜２１．０ＭＰａ、さらに有利に１８．０〜２０．０ＭＰａ、さらに有利に１８．５〜１９．５ＭＰａの圧力および１６０〜２３０℃、特に１６５〜２２０℃、有利に１７０〜２１５℃、殊に１７５〜２１０℃、さらに特に１８０〜２００℃、さらに殊に１８０〜１９５℃、例えば１８０〜１９０℃の温度で、通常、有利に外部から加熱された固定床反応器中に存在する触媒上に導かれる。その際に、ダウンフロー方式ならびにアップフロー方式が考えられうる。ダウンフロー方式が好ましい。触媒負荷量は、一般に、毎時触媒（嵩容積）１リットル当たりＢＤＯ０．１〜０．７ｋｇ、有利に０．１５〜０．６ｋｇ、特に有利に０．２〜０．５ｋｇ（１００％のＢＤＯとして計算したＢＤＯ）の範囲内にある。任意に、前記反応体は、適当な溶剤、例えば水、テトラヒドロフラン、ジオキサン、Ｎ−メチルピロリドンまたはエチレングリコールジメチルエーテルで希釈されうる。前記反応体を既に反応容器中への供給前に、しかも有利に反応温度へ加熱することは、好ましい。
【００６４】
この反応は、そのつど、使用されるＢＤＯの量に対して、水素１．０〜４．５質量％の存在下で、特に水素１．２〜４．５質量％の存在下で、さらに特に水素１．５〜４．０質量％の存在下で、とりわけ水素２．０〜４．０質量％の存在下で、さらに殊に水素２．５〜３．７質量％の存在下で実施される。
【００６５】
水素は、有利に、（そのつど、反応器入口で測定した）、ＢＤＯ１モル当たり１０〜４５ノルマルリットル、特にＢＤＯ１モル当たり１２〜４５ノルマルリットル、ＢＤＯ１モル当たり１５〜４０ノルマルリットル、ＢＤＯ１モル当たり２０〜４０ノルマルリットル、殊に２５〜３７ノルマルリットルの範囲内の量で反応に供給される。
［ノルマルリットル＝Ｎｌ＝標準条件（２０℃、１バール  絶対圧力）で計算された容積］
（注釈：使用されるＢＤＯの量に対する、水素１．０〜４．５質量％は、ＢＤＯ１モル当たりＨ2１０〜４５Ｎｌの量に相当する）。
【００６６】
アンモニア、ＢＤＯおよび形成された反応生成物ならびに任意に共用された溶剤の分圧の総和から、記載された温度でもたらされる、反応容器中の圧力は、好ましくは、水素を望ましい反応圧力に加圧することによって高められる。
【００６７】
液相中での連続的な作業の場合、過剰のアンモニアは、水素と一緒に循環路内に導かれうる。
【００６８】
触媒が固定床として配置されている場合には、反応器中の触媒成形体を不活性の充填体と混合すること、当該触媒成形体をいわゆる「希釈する」ことは、反応の選択度にとって好ましい。当該触媒調製剤中での充填体の割合は、２０〜８０容量部、特に３０〜６０容量部、殊に４０〜５０容量部であることができる。
【００６９】
前記反応の進行中に形成される反応水（反応されたアルコール基１モル当たりのそのつどのモル数）は、一般に、変換度、反応速度、選択度および触媒寿命に支障なく作用を及ぼし、したがって、有利に反応生成物の後処理の際に初めて、例えば蒸留により、当該反応生成物から除去される。
【００７０】
反応排出物が有利に放圧された後で、この反応排出物から、過剰の水素および任意に存在する過剰のアミノ化剤が除去され、得られた反応粗製生成物は、例えば分別精留によって精製される。適当な後処理法は、例えば欧州特許出願公開第１３１２６００号明細書Ａおよび欧州特許出願公開第１３１２５９９号明細書Ａ（双方ともＢＡＳＦ  ＡＧ）中に記載されている。過剰のアンモニアおよび水素は、有利に元通りに反応帯域中に返送される。同じことは、任意に完全には反応しなかったＢＤＯにも当てはまる。
【００７１】
前記反応の生成物の後処理は、有利に次のように構成されている（工程ｉ〜ｖｉ）：
（ｉ）最初に未反応のアンモニアを蒸留により塔頂部を介して分離し、
（ｉｉ）本発明の方法による生成物であるピロリジン（Ｉ）を水および該方法による生成物（Ｉ）（低沸点物）の沸点よりも低い沸点を有する、任意に存在する副生成物とともに、蒸留により塔頂部を介して分離し、その際に、該方法による生成物（Ｉ）（高沸点物）の沸点よりも高い沸点を有する、任意に存在する副生成物および任意に存在する未反応のＢＤＯ（ＩＩ）は、塔底部に残留し、
（ｉｉｉ）ピロリジン（Ｉ）を抽出塔内で脱水し、
（ｉｖ）生じる粗製ピロリジンから、残留する水量を、共沸蒸留によってピロリジンと一緒に塔頂部を介して分離し、
（ｖ）生じるピロリジンを蒸留によって塔頂部を介してさらに精製し、その際にこのピロリジンは、特に、９７質量％を上回る、殊に９８〜１００質量％の純度で生じる。
【００７２】
方法生成物Ｉ（高沸点物）の沸点よりも高い沸点を有する副生成物は、例えば、次の式：
【化５】
0006261576.tif 000006
を有する化合物である。
【００７３】
本発明による方法の反応の場合には、副生成物として、式ＩＩＩ
【化６】
0006261576.tif 000007
を有する４−アミノ−１−ブタノールならびに式ＩＶ
【化７】
0006261576.tif 000008
を有する１，４−ジアミノが生じ、これらの２つは、それぞれ閉環下に（およびＨ2ＯまたはＮＨ3の放出下に）反応してさらにピロリジン（Ｉ）となりうる。
【００７４】
したがって、特に蒸留によって、
（ｖｉ）工程ｉｉの塔底部から、任意に存在する未反応のＢＤＯ（ＩＩ）および／または式ＩＩＩを有する副生成物としての任意に存在する４−アミノ−１−ブタノールおよび／または式ＩＶを有する副生成物としての任意に存在する１，４−ジアミノ−ブタンが塔頂部を介して分離され、かつ前記反応に返送される。
【００７５】
特に、９０〜９９．９質量％、さらに特に９５〜９９．９質量％の純度を有する、工程ｉにおいて分離されたアンモニアは、有利に反応に返送され、その際に特別な態様において、分離されたアンモニアの一部分、特に分離されたアンモニア１〜３０質量％、さらに特に分離されたアンモニア２〜２０質量％は、排出される。
【００７６】
工程ｉｖにおいて分離された水ピロリジン共沸混合物は、有利に抽出塔（工程ｉｉｉ）内に返送される。
【００７７】
全ての圧力の記載は、絶対圧力に対するものである。
【００７８】
全てのｐｐｍの記載は、質量に対するものである。
【実施例】
【００７９】
例
１．触媒Ａ［＝ＷＯ  ２０１１／０６７１９９Ａ（ＢＡＳＦ  ＳＥ）における実施例４］の製造
Ｎｉ３．９質量％、Ｃｏ３．９質量％、Ｃｕ１．９質量％、Ａｌ2Ｏ3５．５質量％およびＳｎ０．５質量％を含有する、硝酸ニッケルと硝酸コバルトと硝酸銅と硝酸アルミニウムと塩化錫（ＩＩ）とからなる水溶液を、同時に、攪拌容器中で２０％の炭酸ナトリウム水溶液との一定の流れで６５〜７０℃の温度で、ガラス電極で測定されるｐＨ値が５．７に維持される程度に沈殿させた。沈殿後に、１時間、空気を吹き込み、その後に、前記溶液のｐＨを炭酸ナトリウム溶液で７．４の値に調節した。得られた懸濁液をろ過し、フィルターケークを完全脱塩水で、ろ液の導電率が約２０ｍＳになるまで洗浄した。その後に、このフィルターケークを１５０℃の温度で乾燥キャビネット中で乾燥させた。さらに、こうして得られたヒドロキシカーボネート混合物を５００℃の温度で４時間にわたりか焼した。引続き、触媒素材を黒鉛３質量％と混合し、かつ変形してタブレット３×３ｍｍとした。こうして得られたタブレットを２８０〜３００℃の温度で少なくとも１２時間にわたり水素中で還元する。還元された触媒の不動態化を室温で希釈された空気（最大５体積％のＯ2含量を有するＮ2中の空気）中で実施した。こうして得られた触媒は、次の第Ｉ表に示すような組成をもっていた。
【００８０】
【表１】
0006261576.tif 000009
【００８１】
２．ダウンフロー方式で連続的に運転される管形反応器（シャフト反応器）中でのＢＤＯとアンモニアとの反応
１４ｍｍの内径、中心に取り付けられた熱電素子および１０００ｍｌの全容積を有する加熱型管形反応器の下部にガラス玉（２５０ｍｌ）の層を詰め、その上に還元された触媒Ａ５００ｍｌを詰め、かつ最後に残りの部分に再びガラス玉を詰めた。反応前に、前記触媒を最大２８０℃で水素（２５Ｎｌ／ｈ）（Ｎｌ＝ノルマルリットル＝標準条件（２０℃、１バール  絶対圧力）下で計算された容量）の下で常圧下で２４時間活性化した。次の第ＩＩ表の記載と同様に、一定量のＢＤＯ（９９％の溶融液）、アンモニアおよび水素を上方から下向きに前記反応器に通過させて計量供給した。この反応器を約１７８〜１８４℃の温度（表を参照のこと）および１９０バールの全圧力で維持した。反応温度を、ＢＤＯが完全に変換される程度に選択した。前記反応器から流出する混合物を冷却し、かつ常圧に放圧した。さまざまな時点で、試料を反応混合物から取り出し、かつガスクロマトグラフィーにより分析した。そのために、３０ｍの長さのＧＣ塔“ＲＴＸ−５  Ａｍｉｎｅ”を使用し、温度プログラム：７０℃／５分を用いて、５℃／分の速度で２８０℃／１０分で２８０℃へ加熱した。
【００８２】
この試験の結果は、次の第ＩＩ表から確認することができる。
【００８３】
【表２】
0006261576.tif 000010
【００８４】
後処理は、有利に次の工程によって行なうことができる：
循環ガスを用いる前記方法の実施（循環ガス法）：反応器を通過した後に、混合物は冷却され、かつガス相は、液相から分離される。主に水素からなりかつ部分的にアンモニアからなるガス相は、循環ガスとして反応器中に返送される。水素の消費量および損失量は、反応器中の圧力を一定に保持するために、新しいＨ2ガスで補填される。循環ガスなしの方法を実施する場合には、新しいＨ2ガスは、反応器中の真っ直ぐの通路内に供給され、かつ高圧分離器の後方で廃棄される。
【００８５】
塔内で液体排出口からアンモニア（ＮＨ3）が分離され、好ましくは、前記反応器中に返送される。任意に、好ましくは、アンモニアの一部分は、塔の塔頂部から排出される。その後に、この液状排出物は、後処理される：
【００８６】
−  第１の蒸留塔内で、高沸点物（より高温で沸騰する副成分）は、塔底部で分離され、およびピロリジンは、水および他の低沸点物とともに塔頂部を介して取り出される。
−  抽出塔内で、５０質量％の苛性ソーダ液で脱水される。
−  第２の蒸留塔内で、ピロリジン中の残留水は、共沸混合物としてピロリジンと一緒に塔頂部を介して分離され、かつ有利に抽出塔内に返送される。
−  第３の蒸留塔内で、純粋なピロリジンは、有利に９８〜１００質量％の純度で留去される。